(57)【特許請求の範囲】
【請求項１】
下記式［１］
【化１】
0004859068.tif 000005
（式中、Ｒはメチル基またはエチル基を表す。）
で示されるホウ素錯体塩が溶解した状態で含まれるアルミ電解コンデンサ用電解液。
【請求項２】
上記式［１］で示されるホウ素錯体塩が溶解前に有機溶媒で再結晶精製されたものである、請求項１記載のアルミ電解コンデンサ用電解液。
【請求項３】
上記式［１］で示されるホウ素錯体塩が５〜７０重量％含まれる、請求項１または２記載のアルミ電解コンデンサ用電解液。
【請求項４】
請求項１〜３のいずれかに記載のアルミ電解コンデンサ用電解液を含むアルミ電解コンデンサ。
【発明の詳細な説明】
【技術分野】
【０００１】
本発明は、電解質としてホウ素錯体塩を含有させてなるアルミ電解コンデンサ用電解液及びアルミ電解コンデンサに関する。
【背景技術】
【０００２】
従来、アルミ電解コンデンサ用電解液としては、テトラメチルアンモニウム、テトラエチルアンモニウム等の第四級アンモニウムと、マレイン酸、シトラコン酸、フタル酸等のジカルボン酸との塩からなる電解質を、γ−ブチロラクトン、エチレングリコール等の溶媒に溶解させたものが知られている（例えば、特許文献１及び特許文献２参照。）。
【０００３】
上記電解液中には、常温以上で高電導度を示すものがあり、該電解液を用いたアルミ電解コンデンサは、インピーダンスが低く優れた特性を示す。しかし、これら従来技術では、電気化学的作用によりコンデンサ陰極部で強アルカリ成分が生成し、封口ゴムを腐食または変形させ、コンデンサから液漏れが発生する恐れがあった。
【０００４】
そこで上記課題を解決するために、第四級イミダゾリウムと、マレイン酸、フタル酸、蟻酸等のカルボン酸とからなる塩を、電解質として用いた電解液が提案されている（例えば、特許文献３参照。）。
【０００５】
上記第四級イミダゾリウム系電解液は、他の第四級アンモニウム系電解液よりはコンデンサからの液漏れを発生させにくいものの、長期間経過後は液漏れが起こる可能性があるという欠点があった。
【０００６】
そこで近年、第三級アミンと、ヒドロキシカルボン酸ホウ素錯体との塩を電解質として用いた電解液が開発された（例えば、特許文献４乃至６参照）。これらの電解液では非常に液漏れしにくく安定性にも優れている。
【特許文献１】特開昭６２−１４５７１３号公報
【特許文献２】特開昭６２−１４５７１５号公報
【特許文献３】特開平８−３２１４３９号公報
【特許文献４】特開２００４−１３４４５８号公報
【特許文献５】特開２００６−０１２９８３号公報
【特許文献６】特開２００６−２４５０４１号公報
【発明の開示】
【発明が解決しようとする課題】
【０００７】
しかしながら特許文献４乃至６記載の電解液では、電解質イオンの移動度が不足しており、近年のアルミ電解コンデンサの低インピーダンス化の要求に対しては特性が不足する。また、本発明者らが追試を行ったところ、電解質が常温溶融塩であるために精製ができず、電解質の純度の向上にも限界がある。電解質の純度の向上は、電極箔の再化成性向上、アルミ電解コンデンサの長期信頼性改善、漏れ電流値の抑制に寄与すると考えられる。
【０００８】
本発明の目的は、高い電導度を与えることができかつ再結晶により高純度化を図ることができるホウ素錯体塩からなる電解質を用いたアルミ電解コンデンサ用電解液およびその電解液を有するアルミ電解コンデンサを提供することである。こういった電解質を提供すれば、高純度化の程度を調節することにより、高電導度と高安定性とを両立するアルミ電解コンデンサの製造に資するものと期待される。
【課題を解決するための手段】
【０００９】
本発明者らは、鋭意検討を行った結果、一般式［１］で表されるホウ素錯体塩が電解質として高い電導度を与え、有機溶媒で再結晶精製を行うことができることを見出して、本発明を完成するに至った。
【００１０】
すなわち、本発明は、下記式［１］
【００１１】
【化１】
0004859068.tif 000002
で示されるホウ素錯体塩が溶解した状態で含まれるアルミ電解コンデンサ用電解液に関する。ここで、式［１］中、Ｒはメチル基またはエチル基を表す。
【００１２】
好ましくは、上記式［１］で示されるホウ素錯体塩（電解質）は、有機溶媒で再結晶することによって、合成時の未反応原料であるホウ酸の含有量が低減される。
【００１３】
本発明においては、電解液の特性を損なわない範囲においてリン酸（以下、「Ｐ」と略記する。）、リン酸エステル（以下、「ＰＥ」と略記する。）、アルミノシリケート（以下、「ＡＳ」と略記する。）などの各種添加剤が添加されていても構わない。
【００１４】
本発明によれば、上述のアルミ電解コンデンサ用電解液を含むアルミ電解コンデンサも提供される。
【発明の効果】
【００１５】
本発明によれば、高い電導性をあたえるとともに再結晶により純度を高めることができるホウ素錯体塩を含有するアルミ電解コンデンサ用電解液が提供され、必要に応じて再結晶することにより、高電導度、高安定性及び高耐液漏れ性が期待される。
【００１６】
また、上記電解液を用いて作製した本発明のアルミ電解コンデンサは、インピーダンスおよび漏れ電流値が低く、また再結晶品を用いた場合には長期間にわたって使用してもコンデンサ特性の劣化や封口ゴムの劣化に由来する液漏れを引き起こしにくく、優れた特性を示す。
【発明を実施するための最良の形態】
【００１７】
以下、本発明について、詳細に説明する。
本発明のアルミ電解コンデンサ用電解液には、電解質として上述の一般式［１］で表されるホウ素錯体塩が、溶解した状態で、含まれている。
【００１８】
一般式［１］で表されるホウ素錯体塩の電解液中での濃度は、好ましくは５重量％以上、７０重量％以下であり、より好ましくは、１０重量％以上、５０重量％以下である。５重量％以上であれば高い電導度を得ることができ、また、７０重量％以下であれば、インピーダンス特性の低下の懸念が抑制されるとともに経済性にも優れる。
【００１９】
本発明では、アルミ電解コンデンサ用電解液の溶媒は特に限定なく、従来公知のものを適宜用いることができる。この溶媒は好ましくはγ−ブチロラクトンである。電解液の特性を損なわない範囲において溶媒にエチレングリコールなどのプロトン性非水溶媒が併用されていても良い。
【００２０】
本発明によれば、アルミ電解コンデンサ用電解液にはリン酸が含まれていてもよい。火花電圧をより高くするという観点から、アルミ電解コンデンサ用電解液中のリン酸の含有量は好ましくは０．１〜５重量％であり、より好ましくは０．５〜２重量％である。
【００２１】
本発明によれば、アルミ電解コンデンサ用電解液にはリン酸エステルが含まれていてもよい。火花電圧をより高くするという観点から、アルミ電解コンデンサ用電解液中のリン酸エステルの含有量は好ましくは０．１〜５重量％であり、より好ましくは０．５〜２重量％である。リン酸エステルはリン酸モノエステル、リン酸ジエステル、リン酸トリエステルのいずれであってもよい。リン酸エステルのエステル部分の有機基は、好ましくは炭素数１〜１６、より好ましくは炭素数２〜６のアルキル基である。
【００２２】
本発明によれば、アルミ電解コンデンサ用電解液にはアルミノシリケートが含まれていてもよい。火花電圧をより高くするという観点から、アルミ電解コンデンサ用電解液中のアルミノシリケートの含有量は好ましくは０．１〜５重量％であり、より好ましくは０．５〜２重量％である。
【００２３】
一般式［１］で表されるホウ素錯体塩の製造法を説明する。
一般式［１］で表されるホウ素錯体塩は、ホウ酸、グリコール酸およびＮ−アルキルピロリジン（前記アルキルはメチルまたはエチルである。）を水中で反応させることにより得られる。ホウ酸、グリコール酸およびＮ−アルキルピロリジンの使用量は、好ましくは反応等量であり、これらの添加順序は特に限定はない。各反応物質の添加時の温度は特に限定無く、例えば−２０℃〜＋３０℃であってもよい。その後の反応条件としては、好ましくは−２０℃〜＋９０℃、より好ましくは７０〜９０℃にて、好ましくは０．５〜３．０時間攪拌することなどが挙げられる。反応溶媒は、好ましくは水であり、水に、アセトニトリル、エチルメチルケトンなどがさらに含まれていてもよい。反応溶媒は好ましくは５０重量％以上が水であり、より好ましくは全て水である。反応液の濃度に関しては、反応液１リットルあたり、ホウ酸が好ましくは０．５〜８．０ｍｏｌ、より好ましくは１．５〜６．０ｍｏｌ含まれるような条件が採られる。このようにして反応させた後の反応液を濃縮することにより、一般式［１］で表されるホウ素錯体塩の粗結晶を得ることができる。
【００２４】
好ましくは、一般式［１］で表されるホウ素錯体塩の粗結晶を有機溶媒で再結晶することによりその純度を向上させる。再結晶を行うことによって、粗結晶中に残留する未反応原料である遊離ホウ酸を除去することができる。その結果、再結晶により精製した一般式［１］で表されるホウ素錯体塩を電解質とする電解液の長期安定性が著しく向上することを本発明者らは初めて見出した。このような観点から、電解液中の遊離ホウ酸残留濃度は低いほどよく、好ましくは１重量％未満であり、より好ましくは０．３重量％未満である。
【００２５】
再結晶溶媒は有機溶媒であれば特に限定されず、メチルエチルケトン及び／またはイソプロピルアルコールが好ましく、特にメチルエチルケトンが好ましい。再結晶は、溶媒１０００ｇあたりに粗結晶を好ましくは５００〜２０００ｇ、より好ましくは７５０〜１５００ｇを加えて、溶媒の沸点近くにまで加熱することで粗結晶を溶解せしめ、次いで、溶液を室温にまで冷却することによって行われる。
【００２６】
本発明に係るアルミ電解コンデンサは、上記電解液を用いて作製されてなることを特徴とする。以下、本発明のアルミ電解コンデンサについて説明する。以下の記載は例示であって、本発明のアルミ電解コンデンサを限定するものではない。
【００２７】
まず、アルミニウム箔の表面に誘電体酸化皮膜を形成させた陽極箔及びアルミニウム陰極箔に、それぞれ陽極リード及び陰極リードを接合し、続いて、該箔をセパレータを介して巻回させた後、本発明の電解液を含浸させてアルミ電解コンデンサ素子を得る。
【００２８】
ついで、該素子を金属製の円筒型容器内に載置し、封口ゴムに陽陰極リードを貫通させ
て、開口部を密封し、本発明のアルミ電解コンデンサを得る。
【実施例】
【００２９】
以下、本発明を実施するための形態を、実施例及び比較例に基づき説明する。実施例中
の「％」は「重量％」を表す。なお、本発明は、実施例によりなんら限定されない。以下の記載および表１、２では次のような略号を用いる。
ＢＧ・・・ボロジグリコール酸
ＭＰ・・・Ｎ−メチルピロリジン
ＥＰ・・・Ｎ−エチルピロリジン
ＭＰ−ＢＧ・・・ボロジグリコール酸Ｎ−メチルピロリジン
ＥＰ−ＢＧ・・・ボロジグリコール酸Ｎ−エチルピロリジン
ＴＭＩ−ＰＡ・・・フタル酸水素トリメチルイミダゾリウム
ＥＤＭＡ−ＢＧ・・・ボロジグリコール酸エチルジメチルアミン
ＤＥＭＡ−ＢＧ・・・ボロジグリコール酸ジエチルメチルアミン
ＴＥＡ−ＢＧ・・・ボロジグリコール酸トリエチルアミン
ＤＴＰ−ＢＧ・・・ボロジグリコール酸１，２−ジメチル−１，４，５，６−テトラヒドロピリミジン
ＤＢＵ−ＢＧ・・・ボロジグリコール酸１，８−ジアザビシクロ−［５，４，０］−７−ウンデセン
【００３０】
実施例１
（ボロジグリコール酸Ｎ−メチルピロリジンの合成）
水１０００ｇ中にて、ホウ酸２８９ｇ（４．６７ｍｏｌ）、グリコール酸７１０．６ｇ（９．３４ｍｏｌ）およびＭＰ３９７．８ｇ（４．６７ｍｏｌ）を２０℃にて反応させ、８０℃にて１時間反応させた後、該溶液を減圧濃縮して、ＭＰ−ＢＧの粗結晶を得た。
【００３１】
（ＭＰ−ＢＧの再結晶）
上記方法にて得られたＭＰ−ＢＧの粗結晶１０００ｇに再結晶溶媒であるエチルメチルケトン１０００ｇを加え、該溶媒の沸点近くの温度にて１時間攪拌して溶解させた後、室温に冷却するという再結晶操作を行った。次いで、濾過によって溶媒を除去した後に乾燥を行って精製結晶を得た。精製結晶の融点は７８．２℃、ＮＭＲスペクトルは、(1H-NMR, 300MHz, CD3OD, 298K) 2.18-2.24(m, 4H)、3.50-3.57(m, 4H)、 3.27(s, 3H)、 4.21(s, 4H)。
【００３２】
（残留遊離ホウ酸濃度の測定）
該精製結晶を水分が１０ｐｐｍ未満であるメタノールに溶解させ、該溶液を減圧濃縮して得られたメタノール中に含まれるホウ素濃度を原子吸光光度法にて定量することで遊離ホウ酸濃度を測定した。結果を表１に示す。
【００３３】
（電解液での評価）
得られた精製結晶を乾燥後、３０％の濃度となるようにγ−ブチロラクトン溶媒に溶解して、アルミ電解コンデンサ用電解液を調製した後、該電解液の電導度、火花電圧、常温での電解質の形態を評価した。結果を表１に示す。
【００３４】
（アルミ電解コンデンサでの評価）
得られた電解液を使用してアルミ電解コンデンサ（定格電圧１０Ｖ、静電容量１０００μＦ、サイズ；φ１０ｍｍ×Ｌ２０ｍｍ）を作製した。なお、コンデンサの封止ゴムには、加硫ブチルゴムを使用した。
【００３５】
得られたアルミ電解コンデンサに定格電圧を印加して、温度１０５℃の恒温槽中に保持し、１０００時間経過後のコンデンサ特性、液漏れの有無について調べた。結果を表２に示す。
【００３６】
実施例２
ＭＰにかえて、ＥＰ４６２．３ｇ（４．６７ｍｏｌ）を用いた以外は、実施例１と同様にしてＥＰ−ＢＧの粗結晶を得た。この粗結晶を実施例１と同様の方法にて精製して再結晶を得た。実施例１と同様にして残留ホウ酸濃度を定量し、得られた精製結晶を用いてなる電解液について、電導度および火花電圧、常温での電解質の形態を評価した。結果を表１に示す。また、実施例１と同様にしてアルミ電解コンデンサを作成して長期信頼性評価を行った。結果を表２に示す。精製結晶の融点は８８．３℃、ＮＭＲスペクトルは、(1H-NMR, 300MHz, CD3OD, 298K) 2.16-2.21(m, 4H)、3.46-3.53(m, 4H)、 2.21(t, 3H)、 3.25(m, 2H)、 4.29(s, 4H)。
【００３７】
実施例３
ＭＰ−ＢＧの濃度を１０％とした以外は実施例１と同様にして電解液を得た。実施例１と同様の評価を行い、表１および表２に記載の結果を得た。
【００３８】
実施例４
ＥＰ−ＢＧの濃度を１０％とした以外は実施例２と同様にして電解液を得た。実施例２と同様の評価を行い、表１および表２に記載の結果を得た。
【００３９】
実施例５
ＭＰ−ＢＧの濃度を６０％とした以外は実施例１と同様にして電解液を得た。実施例１と同様の評価を行い、表１および表２に記載の結果を得た。
【００４０】
実施例６
ＥＰ−ＢＧの濃度を６０％とした以外は実施例２と同様にして電解液を得た。実施例２と同様の評価を行い、表１および表２に記載の結果を得た。
【００４１】
実施例７
残留ホウ酸濃度を０．７重量％とした以外は実施例１と同様にして電解液を得た。残留ホウ酸濃度の調整は、再結晶精製時に用いる溶媒の量を実施例１の４分の３にして生成効率を若干低下させることで行った。実施例１と同様の評価を行い、表１および表２に記載の結果を得た。
【００４２】
実施例８
残留ホウ酸濃度を０．６重量％とした以外は実施例２と同様にして電解液を得た。残留ホウ酸濃度の調整は実施例７の場合と同様とした。実施例２と同様の評価を行い、表１および表２に記載の結果を得た。
【００４３】
実施例９
添加剤としてリン酸を電解液に１重量％加えた以外は実施例１と同様にして電解液を得た。実施例１と同様の評価を行い、表１および表２に記載の結果を得た。
【００４４】
実施例１０
添加剤としてリン酸エステル（具体的にはリン酸ジブチル）を電解液に１重量％加えた以外は実施例１と同様にして電解液を得た。実施例１と同様の評価を行い、表１および表２に記載の結果を得た。
【００４５】
実施例１１
添加剤としてアルミノシリケートを電解液に１重量％加えた以外は実施例１と同様にして電解液を得た。実施例１と同様の評価を行い、表１および表２に記載の結果を得た。
【００４６】
比較例１
特許文献３を参考にして、電解質をフタル酸水素トリメチルイミダゾリウム（ＴＭＩ−ＰＡ）とした以外は実施例１と同様にして電解液を得た。実施例１と同様の評価を行い、表１および表２に記載の結果を得た。
【００４７】
比較例２
特許文献４を参考にして、電解質としてボロジグリコール酸エチルジメチルアミン（ＥＤＭＡ−ＢＧ）を合成した。ＥＤＭＡ−ＢＧは常温溶融塩であったため再結晶精製を行えなかった。そのため粗生成物をそのまま電解質としてγ−ブチロラクトン溶媒を用いた３０％の濃度の電解液を得た。該電解液の電導度及び火花電圧、常温での電解質の形態を評価した。結果を表１に示す。また、実施例１と同様にしてアルミ電解コンデンサを作成して長期信頼性評価を行った。結果を表２に示す。
【００４８】
比較例３
特許文献４を参考にして、電解質としてボロジグリコール酸ジエチルメチルアミン（ＤＥＭＡ−ＢＧ）を合成した。ＤＥＭＡ−ＢＧは常温溶融塩であったため再結晶精製を行えなかった。そのため比較例２と同様の処理により電解液を得て評価を行って、表１および表２に記載の結果を得た。
【００４９】
比較例４
特許文献４を参考にして、電解質としてボロジグリコール酸トリエチルアミン（ＴＥＡ−ＢＧ）を合成した。ＴＥＡ−ＢＧは常温溶融塩であったため再結晶精製を行えなかった。そのため比較例２と同様の処理により電解液を得て評価を行って、表１および表２に記載の結果を得た。
【００５０】
比較例５
特許文献４を参考にして、電解質としてボロジグリコール酸１，２−ジメチル−１，４，５，６−テトラヒドロピリミジン（ＤＴＰ−ＢＧ）を合成した。ＤＴＰ−ＢＧは常温溶融塩であったため再結晶精製を行えなかった。そのため比較例２と同様の処理により電解液を得て評価を行って、表１および表２に記載の結果を得た。
【００５１】
比較例６
特許文献４を参考にして、電解質としてボロジグリコール酸１，８−ジアザビシクロ−［５，４，０］−７−ウンデセン（ＤＢＵ−ＢＧ）を合成した。ＤＢＵ−ＢＧは常温溶融塩であったため再結晶精製を行えなかった。そのため比較例２と同様の処理により電解液を得て評価を行って、表１および表２に記載の結果を得た。
【００５２】
実施例１２
メチルエチルケトンによる再結晶精製を行わなかったほかは実施例１と同様にしてＭＰ−ＢＧを合成し、該電解質とγ−ブチロラクトンを用いた３０％濃度の電解液を得た。この電解液のホウ酸濃度は１．８％であり、電導度は１２．１ｍＳ／ｃｍであった。また、実施例１と同様にしてアルミ電解コンデンサを作成したところ初期特性として、Ｃａｐが１０７８μＦ、ｔａｎδが０．０４０、Ｌｃが３８μＡという結果を得た。
【００５３】
実施例１３
メチルエチルケトンによる再結晶精製を行わなかったほかは実施例２と同様にしてＥＰ−ＢＧを合成し、該電解質とγ−ブチロラクトンを用いた３０％濃度の電解液を得た。この電解液のホウ酸濃度は１．７％であり、電導度は１１．８ｍＳ／ｃｍであった。また、実施例２と同様にしてアルミ電解コンデンサを作成したところ初期特性として、Ｃａｐが１０７０μＦ、ｔａｎδが０．０４６、Ｌｃが３６μＡという結果を得た。
【００５４】
【表１】
0004859068.tif 000003
【００５５】
【表２】
0004859068.tif 000004
【００５６】
表１から、全ての実施例および比較例で高い電導度が認められ、とりわけ、実施例１、２、５、６、７、８、９、１０、１１、比較例１、２、３、５、６が特に高い電導度を有することが分かる。全ての実施例は電解質を構成する塩が室温で固体であるので、再結晶による高純度化を行うことができる。これらのことから、高い電導度を与え、再結晶可能性を併せ持つ塩を含む電解液は、全ての実施例であることが分かる。実際、ＢＧを陰イオンに有していてかつ再結晶精製を行って残留ホウ酸濃度を低減した実施例１〜１１では、火花電圧値が特に高く、電極箔の再化成性にも優れることが分かる。また、ＢＧを陰イオンとして使用する際は、再結晶による精製を行うことが好ましく、そのためには常温での塩の形態が固体塩であることが重要であることも分かる。
【００５７】
表２から、実施例１〜１１では、長期にわたって使用してもインピーダンスおよび漏れ電流値が低く抑えられ、また、コンデンサの封止ゴムの劣化による液漏れも起きないことが分かる。比較例１は緩慢にではあるが封止ゴムの劣化を引き起こしてコンデンサからの液漏れを誘発するが、そのほかの電解液では液漏れが起こらない。しかしながら、再結晶による電解質の精製を行っていない比較例２〜６では長期信頼性に難がある。
【産業上の利用可能性】
【００５８】
本発明によれば、電導性を損なうことなく、再結晶により容易に高純度化することができる電解質を用いたアルミ電解コンデンサ用電解液を提供することができる。好適態様では、電極箔への安定性した再化成性を有し、実施例に示すように、１０５℃の高温下においても長期にわたって安定した特性の維持が可能なアルミ電解コンデンサも提供される。このように、本発明はアルミ電解コンデンサの性能向上に大きく寄与するものである。